(57)【要約】【課題】高濃度のＳｉを添加せずに窒化物半導体の転位密度を１×１０８個／ｃｍ２以下とすることができる窒化物半導体の製造方法、並びにかかる方法により得られた残留Ｓｉによる汚染のない窒化物半導体を有する窒化物半導体ウエハ及び窒化物半導体デバイスを提供する。【解決手段】基板上に少なくとも第１〜第３の窒化物半導体層を成長させる窒化物半導体の製造方法であって、第１の窒化物半導体層を４００〜６００℃で成長させ、第１の窒化物半導体層を７００〜１，３００℃で熱処理した後、第１の窒化物半導体層の上に７００〜１，３００℃で第２及び第３の窒化物半導体層を成長させ、原料ガスとともに基板近傍へ供給するキャリアガスとして、第２の窒化物半導体層の成長時には水素を６３体積％以上含有する水素／窒素混合ガスを使用し、第３の窒化物半導体層の成長時には窒素を５０体積％以上含有する水素／窒素混合ガスを使用し、かつ第２の窒化物半導体層を１μｍより厚く形成する方法。【選択図】  図１
2005019872.tif 000002
【特許請求の範囲】
【請求項１】
基板上に少なくとも第１〜第３の窒化物半導体層を成長させる窒化物半導体の製造方法であって、前記第１の窒化物半導体層を４００〜６００℃で成長させ、前記第１の窒化物半導体層を７００〜１，３００℃で熱処理した後、前記第１の窒化物半導体層の上に７００〜１，３００℃で前記第２及び第３の窒化物半導体層を成長させ、原料ガスとともに前記基板近傍へ供給するキャリアガスとして、前記第２の窒化物半導体層の成長時には水素を６３体積％以上含有する水素／窒素混合ガスを使用し、前記第３の窒化物半導体層の成長時には窒素を５０体積％以上含有する水素／窒素混合ガスを使用し、かつ前記第２の窒化物半導体層を１μｍより厚く形成することを特徴とする方法。
【請求項２】
請求項１に記載の窒化物半導体の製造方法において、前記第２の窒化物半導体層の厚さが２．２５μｍ以上であることを特徴とする方法。
【請求項３】
請求項１又は２に記載の窒化物半導体の製造方法において、前記第２の窒化物半導体層を成長させるのに使用するキャリアガスが水素を８２体積％以上含有する水素／窒素混合ガスであることを特徴とする方法。
【請求項４】
請求項１〜３のいずれかに記載の窒化物半導体の製造方法において、前記第３の窒化物半導体層を成長させるのに使用するキャリアガスが窒素を７０体積％以上含有する水素／窒素混合ガスであることを特徴とする方法。
【請求項５】
請求項１〜４のいずれかに記載の窒化物半導体の製造方法において、前記第２の窒化物半導体層の成長速度が４．８μｍ／時以下であることを特徴とする方法。
【請求項６】
請求項１〜５のいずれかに記載の窒化物半導体の製造方法において、前記第３の窒化物半導体層の成長速度が２．２〜１０．９μｍ／時であることを特徴とする方法。
【請求項７】
請求項１〜６のいずれかに記載の窒化物半導体の製造方法において、前記第３の窒化物半導体層を成長させる際の圧力が１１２〜８００  Ｔｏｒｒであることを特徴とする方法。
【請求項８】
請求項１〜７のいずれかに記載の窒化物半導体の製造方法において、前記第１及び第２の窒化物半導体層を成長させる際の圧力が６１５  Ｔｏｒｒ以上であることを特徴とする方法。
【請求項９】
請求項１〜８のいずれかに記載の窒化物半導体の製造方法において、前記第１の窒化物半導体層の厚さが５〜４２  ｎｍであることを特徴とする方法。
【請求項１０】
請求項１〜９のいずれかに記載の窒化物半導体の製造方法において、前記第３の窒化物半導体層の厚さが５００〜１０，０００  ｎｍであることを特徴とする方法。
【請求項１１】
請求項１〜１０のいずれかに記載の窒化物半導体の製造方法において、前記第２の窒化物半導体層の成長温度と前記第３の窒化物半導体層の成長温度との差が１００℃以下であることを特徴とする方法。
【請求項１２】
請求項１〜１１のいずれかに記載の窒化物半導体の製造方法において、前記第２の窒化物半導体層を成長させる際に窒素源として供給するアンモニアの流量が、前記第３の窒化物半導体層を成長させる際に供給するアンモニアの流量以下であることを特徴とする方法。
【請求項１３】
請求項１〜１２のいずれかに記載の窒化物半導体の製造方法において、前記基板がサファイア、炭化珪素、珪素、ＺｒＢ２、ＺｎＯ、ＬｉＧａＯ２又はＬｉＡｌＯ２の単結晶からなることを特徴とする方法。
【請求項１４】
請求項１〜１３のいずれかに記載の窒化物半導体の製造方法において、前記第１〜第３の窒化物半導体層がそれぞれＩｎｘＡｌｙＧａｚＮ（ｘ≧０、ｙ≧０、ｚ≧０、ｘ＋ｙ＋ｚ＝１）からなることを特徴とする方法。
【請求項１５】
請求項１〜１４のいずれかに記載の窒化物半導体の製造方法において、前記第１〜第３の窒化物半導体層の少なくとも一つが、アンドープ層、シリコンドープ層、酸素ドープ層、鉄ドープ層、亜鉛ドープ層又はマグネシウムドープ層であり、そのドーピング濃度が５×１０１９原子／ｃｍ３以下であることを特徴とする方法。
【請求項１６】
請求項１〜１５のいずれかに記載の窒化物半導体の製造方法により作製した窒化物半導体を有する窒化物半導体ウエハであって、前記第３の窒化物半導体層の上に複数の半導体層が形成されていることを特徴とする窒化物半導体ウエハ。
【請求項１７】
請求項１〜１６のいずれかに記載の窒化物半導体の製造方法により作製した窒化物半導体を有する窒化物半導体デバイスであって、前記第３の窒化物半導体層上にデバイス構造を有することを特徴とする窒化物半導体デバイス。
【請求項１８】
請求項１７に記載の窒化物半導体デバイスにおいて、前記デバイス構造が紫外発光デバイス構造であることを特徴とする窒化物半導体デバイス。
【発明の詳細な説明】
【０００１】
【発明の属する技術分野】
本発明は転位密度の小さな窒化物半導体の製造方法、かかる方法により得られた窒化物半導体を有する窒化物半導体ウエハ及び窒化物半導体デバイスに関する。
【０００２】
【従来の技術】
一般に半導体エピタキシャル層を形成するのに最も容易な方法は、成長させる半導体と同一の材料からなる単結晶基板を形成し、その基板上に半導体結晶を気相成長させる方法であり、幾つかの材料系で実用化に成功している。しかしながら、単結晶基板を得ることが技術的に困難であったり、コスト高である等の理由により、基板上に基板材料と異なる半導体結晶を成長させざるを得ないことが多い。そのような場合の基板と半導体結晶の組合せとしては、例えばシリコン基板とＧａＡｓ、サファイア又は炭化珪素の基板と窒化物半導体、ＧａＡｓ基板とＩＩ−ＶＩ族半導体等が知られている。
【０００３】
ところが基板上に基板材料と異なる半導体を成長させると、格子、熱膨張係数、表面エネルギー等の様々な特性の不整合により、成長した半導体エピタキシャル層中に高密度で転位が導入される。半導体中の転位は光デバイス、電子デバイス等の半導体デバイスにおいて非発光再結合中心、散乱中心等となる。そのため、転位密度の高い半導体を用いたデバイスには性能及び安定性が著しく劣るという問題がある。
【０００４】
窒化ガリウム（ＧａＮ）、窒化アルミニウムガリウム（ＡｌＧａＮ）、窒化インジウムガリウム（ＩｎＧａＮ）等に代表される窒化物半導体もバルク結晶成長が困難であり、実用に耐えるサイズの単結晶基板を安価に製造する技術は確立されていない。そのためサファイアや炭化珪素等の基板上に窒化物半導体結晶をエピタキシャル成長させる方法が一般に使用されているが、上述のように転位の発生が深刻な問題である。
【０００５】
このような事情下で、特公平８−８２１７号（特許文献１）は、有機金属気相成長法（ＭＯＶＰＥ法）を用いる２段階成長法により、窒化物半導体層の転位密度を低減する方法を提案した。この方法では、サファイア等からなる基板表面上に１，０００℃以上の高温で水素ガスを噴射することにより表面の酸化膜を除去した後（熱清浄化）、（ａ）  基板上に５００〜６００℃でＧａＮ、ＡｌＮ等からなる低温バッファ層を成長させ、（ｂ）  １，０００℃程度に昇温し（熱処理）、（ｃ）  １，０００℃程度でＧａＮ等からなる窒化物半導体層を成長させる。工程（ａ）  では、結晶成長温度がＧａＮ、ＡｌＮ等の融点より低いため、多結晶の低温バッファ層が形成される。工程（ｂ）  で１，０００℃程度に昇温することにより、低温バッファ層が部分的に単結晶化して微結晶粒が形成される。工程（ｃ）  では、この微結晶粒を核としてＧａＮ等のエピタキシャル層を形成する。この方法により得られたサファイア基板上のＧａＮ半導体層の転位密度は１０９個／ｃｍ２程度であり、従来の方法により得られたＧａＮ半導体層の転位密度（１０１０〜１０１１個／ｃｍ２）より低かった。
【０００６】
サファイア基板上に形成したＧａＮ半導体層の転位密度を１×１０９個／ｃｍ２以下にする方法として、本発明者等は、特願２００２−０８６６１５号により下記の３つの工程をそれぞれ異なる成長条件により行う方法（先発明の方法）を提案した。
（ｉ）  基板上に窒化物半導体からなる微結晶粒を形成する工程。
（ｉｉ）  上記微結晶粒を核とし、上記基板表面に対して傾斜した複数のファセット面を有する島状構造窒化物半導体層を形成する工程（膜厚＝０．１〜１μｍ）。
（ｉｉｉ）  上記島状構造窒化物半導体層を上記基板の表面と平行な方向に成長させることにより複数の上記島状構造窒化物半導体層を相互に結合させ、もって平坦な表面を有する窒化物半導体結晶層を形成する工程。
【０００７】
この方法により転位密度を最小で５×１０７個／ｃｍ２とすることに成功した。しかしながら、この方法において転位密度を１０７個／ｃｍ２台にするためには、上記島状構造窒化物半導体層成長時にＳｉを５×１０１９原子／ｃｍ３もの高濃度で結晶中に添加して島状成長を促進するか、基板表面を高濃度のＳｉ原料を含有するガスに曝して基板表面を部分的にＳｉ層で被覆した後、被覆したＳｉ層上に窒化物半導体からなる微結晶粒を形成する方法をとる必要があった。
【０００８】
これらのＳｉを用いる方法は、Ｓｉ原料を含有するガスを高濃度で結晶成長装置に導入する必要があるため、成長装置の壁面にＳｉが残留し、爾後の工程で成長する層（本来Ｓｉを添加したくない層）にもＳｉが混入してしまうという問題が生じる。一方、Ｓｉを用いない方法では、得られた窒化物半導体の最小の転位密度が１×１０８個／ｃｍ２であり、十分なレベルまで転位密度を低減することができない。
【０００９】
【特許文献１】
特公平８−８２１７号公報
【００１０】
【発明が解決しようとする課題】
従って本発明の目的は、高濃度のＳｉを添加せずに窒化物半導体の転位密度を１×１０８個／ｃｍ２以下とすることができる窒化物半導体の製造方法を提供することである。
【００１１】
本発明のもう一つの目的は、かかる方法により得られた残留Ｓｉによる汚染のない窒化物半導体を有する窒化物半導体ウエハ及び窒化物半導体デバイスを提供することである。
【００１２】
【課題を解決するための手段】
上記目的に鑑み鋭意研究の結果、本発明者等は、上述の工程（ｉ）〜（ｉｉｉ）をそれぞれ以下の工程：
（ａ）  低温バッファ層の成長とその熱処理により基板上に窒化物半導体からなる微結晶粒を形成する工程、
（ｂ）  上記微結晶粒を核として、基板表面に対して傾斜した複数のファセット面を有する島状構造の窒化物半導体層を１μｍより厚く形成する工程、及び
（ｃ）  上記島状構造の窒化物半導体層を基板表面と平行に成長させることにより、複数の島状構造窒化物半導体層を相互に結合させ、もって平坦な表面を有する窒化物半導体結晶層を形成する工程
に変更することにより、高濃度のＳｉを添加するために残留するＳｉによる結晶の汚染を回避し、窒化物半導体結晶中の転位密度を１０６〜１０７個／ｃｍ２台とすることができることを発見し、本発明に想到した。本発明では、工程（ｂ）において成長膜厚を１μｍより厚くすることにより、Ｓｉを用いずに転位密度を１０６〜１０７個／ｃｍ２程度にすることができる。
【００１３】
すなわち、本発明の窒化物半導体の製造方法は、基板上に少なくとも第１〜第３の窒化物半導体層を成長させるもので、前記第１の窒化物半導体層を４００〜６００℃で成長させ、前記第１の窒化物半導体層を７００〜１，３００℃で熱処理した後、前記第１の窒化物半導体層の上に７００〜１，３００℃で前記第２及び第３の窒化物半導体層を成長させ、原料ガスとともに前記基板近傍へ供給するキャリアガスとして、前記第２の窒化物半導体層の成長時には水素を６３体積％以上含有する水素／窒素混合ガスを使用し、前記第３の窒化物半導体層の成長時には窒素を５０体積％以上含有する水素／窒素混合ガスを使用し、かつ前記第２の窒化物半導体層を１μｍより厚く形成することを特徴とする。
【００１４】
第２の窒化物半導体層の厚さは２．２５μｍ以上であるのが好ましい。第１の窒化物半導体層の厚さは５〜４２  ｎｍであるのが好ましく、５〜２２  ｎｍであるのがより好ましい。第３の窒化物半導体層の厚さを５００〜１０，０００  ｎｍとすると、ほぼ平坦な結晶表面を得ることができ、２，０００〜６，０００  ｎｍでより平坦な結晶表面を得ることができる。
【００１５】
第２の窒化物半導体層を成長させるのに使用するキャリアガスは水素を８２体積％以上含有する水素／窒素混合ガスであるのが好ましく、水素のみであるのが特に好ましい。第３の窒化物半導体層を成長させるのに使用するキャリアガスが窒素を７０体積％以上含有する水素／窒素混合ガスであるのが好ましい。
【００１６】
第２の窒化物半導体層の成長速度は４．８μｍ／時以下であるのが好ましく、２．６μｍ／時以下であるのがより好ましい。第３の窒化物半導体層の成長速度は２．２〜１０．９μｍ／時であるのが好ましく、３．１〜５．８μｍ／時であるのがより好ましい。第３の窒化物半導体層を成長させる際の圧力は１１２〜８００  Ｔｏｒｒであるのが好ましく、１９５〜４１０  Ｔｏｒｒであるのがより好ましい。第１及び第２の窒化物半導体層を成長させる際の圧力はそれぞれ６１５  Ｔｏｒｒ以上であるのが好ましい。
【００１７】
第２の窒化物半導体層の成長温度と第３の窒化物半導体層の成長温度との差が１００℃以下であるのが好ましい。第２の窒化物半導体層を成長させる際に窒素源として供給するアンモニアの流量は、第３の窒化物半導体層を成長させる際に供給するアンモニアの流量以下であるのが好ましい。
【００１８】
基板としてはサファイア、炭化珪素、珪素、ＺｒＢ２、ＺｎＯ、ＬｉＧａＯ２又はＬｉＡｌＯ２からなる単結晶基板を用いることができる。第１〜第３の窒化物半導体層の各々はＩｎｘＡｌｙＧａｚＮ（ｘ≧０、ｙ≧０、ｚ≧０、ｘ＋ｙ＋ｚ＝１）からなるのが好ましく、例えばＩｎｘＧａ１−ｘＮ（０≦ｘ≦０．３）又はＧａＮからなるのがより好ましい。第１〜第３の窒化物半導体層の少なくとも一つを、アンドープ層、シリコンドープ層、酸素ドープ層、鉄ドープ層、亜鉛ドープ層又はマグネシウムドープ層としてもよい。その場合、前記ドープ層のドーピング濃度は５×１０１９原子／ｃｍ３以下であるのが好ましい。
【００１９】
本発明の窒化物半導体ウエハは、本発明の方法により作製した窒化物半導体を有し、第３の窒化物半導体層の上に複数の半導体層が形成されている。
【００２０】
本発明の窒化物半導体デバイスは、本発明の方法により作製した窒化物半導体を有し、第３の窒化物半導体層上にデバイス構造を有する。本発明の窒化物半導体デバイスは特に紫外発光デバイスであるのが好ましい。
【００２１】
上記第１〜第３の窒化物半導体層の「厚さ」及び「成長速度」は以下の通り定義する。図１に示すように、本発明の製造方法では第１〜第３の窒化物半導体層が均一な膜厚で層状に成長するわけではない。一方、従来の２段階成長法でサファイア基板上にあらかじめ平坦な表面を有する窒化物半導体層を形成しておき、その上に本発明の方法と同じ条件で窒化物半導体層を成長させる場合には、その成長条件の範囲内で平坦な窒化物半導体層を得ることができる。このことを利用して、本明細書においては、第１〜第３の窒化物半導体層の成長時と同じ条件で窒化物半導体層を平坦な窒化物半導体層上に成長させたときの「厚さ」及び「成長速度」を、第１〜第３の窒化物半導体層の「厚さ」及び「成長速度」と定義する。
【００２２】
【発明の実施の形態】
図１は各工程における窒化物半導体結晶の断面構造を示す。工程（ａ）では窒化物半導体からなる低温バッファ層２を基板１上に成長させ、これを熱処理することにより窒化物半導体からなる微結晶粒３を基板１上に形成する。基板１と窒化物半導体との材料特性の不整合が大きくても、基板と窒化物半導体結晶との接触面積が小さいと、窒化物半導体結晶を構成する原子配列は乱れずに相互に結合した状態を保つことができるので、微結晶粒３には転位が導入されない。
【００２３】
工程（ｂ）では、得られた微結晶粒３を核として基板表面に対して傾斜した複数のファセット面を有する島状構造窒化物半導体層４を形成する。島状構造窒化物半導体層４は基板と結晶との接触面積が大きいので転位５が導入される。転位５は基板表面に垂直方向に伝播してファセット面まで達する。図１に示すように、ファセット面まで達した転位５は、その伝播方向をある確率により基板表面と平行な方向に変える傾向がある。基板表面と平行な方向に伝播する転位５は互いに出会い、転位ループが形成されたり２本の転位が１本に合成されたりしてその密度が減少する。このため結晶層６の表面に現れる転位密度が減少する。
【００２４】
上述のように転位５の伝播方向の変更は確率的に生じるため、最終的な結晶層６の表面における転位５を減少させるためには、工程（ｂ）で島状構造窒化物半導体層４を厚く形成する必要がある。従来の２段階成長法でもこのような島状構造は成長初期に形成されるが、従来の条件では島状構造は長く維持されず、成長表面がすぐに平坦化するため、転位の低減が限定的であった。従来の２段階成長法で島状構造が維持されるのは、典型的には窒化物半導体層の成長開始から５００  ｎｍ程度の厚さに成長するまでの間である。
【００２５】
先発明においても工程（ｂ）における窒化物半導体の成長膜厚を０．１〜１μｍとしたために、転位の低減効果は限られていた。本発明の最大の特徴は、工程（ｂ）において第２の窒化物半導体層を１μｍより厚く成長させることにより島状構造をより長く維持し、より大きな転位低減の効果を発現させる点にある。
【００２６】
島状構造窒化物半導体層４の成長初期には転位５は基板表面に対して垂直方向に伝播するため、転位５がファセットと出会うためには、島状構造窒化物半導体層４は実質的に多角錐状であるのが好ましい。成長条件によっては多角錐状の島状構造窒化物半導体層４ではなく、基板に対して垂直なファセット面と基板に対して平行なファセット面とからなる島状構造が形成されることもある。しかし、この場合には窒化物半導体結晶層６の表面転位５は大幅に低減しない。
【００２７】
工程（ｃ）では、島状構造窒化物半導体層４を基板１の表面と平行な方向に成長させることにより、複数の島状構造窒化物半導体層４を相互に結合させ、平坦な表面を有する窒化物半導体結晶層６を形成する。その結果、表面が平坦でかつ基板の全面にわたって転位密度が低い窒化物半導体ウエハが得られる。
【００２８】
窒化物半導体の結晶成長は気相成長装置内で行うのが好ましく、例えば有機金属気相成長（ＭＯＶＰＥ）装置又はハイドライド気相成長（ＨＶＰＥ）装置内で行うのが好ましい。ＭＯＶＰＥ法は高結晶性の窒化物半導体結晶を成長させることができ、ＨＶＰＥ法は結晶成長速度が速いので効率良く窒化物半導体結晶を成長させることができる。ＭＯＶＰＥ法及びＨＶＰＥ法の実施条件は適宜設定してよい。またＭＯＶＰＥ法とＨＶＰＥ法とを組合せてもよい。例えば、まず基板上にＭＯＶＰＥ法により窒化物半導体結晶をエピタキシャル成長させて微結晶粒を形成し［工程（ａ）］、次いでその上にＨＶＰＥ法により工程（ｂ）及び（ｃ）の結晶成長を行うこともできる。
【００２９】
工程（ａ）では、基板上に第１の窒化物半導体層を４００〜６００℃で成長させ、得られた第１の窒化物半導体層を７００〜１，３００℃で熱処理する。成長温度が４００℃より低いと結晶が成長しにくく、また成長温度が６００℃より高いと単結晶化して微結晶が形成されにくい。第１の窒化物半導体層の熱処理温度が７００℃より低いと第１の窒化物半導体層は微結晶化せず、また熱処理温度が１，３００℃より高いと微結晶が蒸発してしまう。
【００３０】
工程（ｂ）及び（ｃ）では、第１の窒化物半導体層の上に７００〜１，３００℃で第２の窒化物半導体層を成長させる。成長温度が７００℃より低いと、デバイスヘ応用する際に好ましくなく深い準位を結晶中に導入してしまう。一方、成長温度が１，３００℃より高いと、得られる窒化物半導体層の表面粗さがｒｍｓ値で２０  ｎｍを超え、デバイスに使用するのに好ましくない。
【００３１】
第２の窒化物半導体層の厚さは１μｍより厚く、２．２５μｍ以上であるのが好ましい。前述したように第２の窒化物半導体層が厚いほど、島状構造は長く維持され、低転位化の効果が大きくなる。第２の窒化物半導体層の厚さの上限は特に限定されないが、約５μｍであるのが好ましい。これ以上第２の窒化物半導体層を成長させても転位は大幅には減少しない。
【００３２】
第２の窒化物半導体層を成長させるのに使用するキャリアガスは、水素を６３体積％以上含有する水素／窒素混合ガスであり、水素を８２体積％以上含有する水素／窒素混合ガスであるのが好ましく、水素のみであるのが最も好ましい。キャリアガス中の水素濃度を高くすることにより、第２の窒化物半導体層の島状成長が促進され、島状構造が安定となる。
【００３３】
第３の窒化物半導体層を成長させるのに使用するキャリアガスは、窒素を５０体積％以上含有する水素／窒素混合ガスであり、窒素を７０体積％以上含有する水素／窒素混合ガスであるのが好ましい。キャリアガス中の窒素濃度は１００体積％であってもよい。窒素濃度を高くすることにより窒化物半導体表面の平坦化が促進される。
【００３４】
第２の窒化物半導体層の成長速度は４．８μｍ／時以下であるのが好ましく、２．６μｍ／時以下であるのがより好ましい。第２の窒化物半導体層の成長速度が遅いほど島状成長は促進され、島状構造が安定となる。第２の窒化物半導体層の成長速度の下限は特に限定されないが、生産効率の観点から約１μｍ／時であるのが好ましい。
【００３５】
第３の窒化物半導体の成長速度は２．２〜１０．９μｍ／時であるのが好ましく、３．１〜５．８μｍ／時であるのがより好ましい。第３の窒化物半導体層の成長速度が速いほど表面の平坦化は促進されるが、成長速度が速すぎると逆に表面が荒れてしまう。
【００３６】
第１及び第２の窒化物半導体層を成長させる際の圧力はそれぞれ６１５  Ｔｏｒｒ以上であるのが好ましい。成長時の圧力が高いほど島状成長は促進され、島状構造が長く維持される。成長時の圧力の上限は特に限定されないが、一般的な成長装置の耐圧性能の観点から約１５２０  Ｔｏｒｒであるのが好ましい。
【００３７】
第３の窒化物半導体層を成長させる際の圧力は１１２〜８００  Ｔｏｒｒであるのが好ましく、１９５〜４１０  Ｔｏｒｒであるのがより好ましい。第３の窒化物半導体層を成長させる際の圧力が４１０  Ｔｏｒｒより低い方が表面の平坦化は促進されるが、大気圧近傍でも平坦化は可能である。ただし、成長時の圧力が低すぎると結晶中にデバイス応用上好ましくない深い準位が形成されてしまう。深い準位の形成は１１２  Ｔｏｒｒ未満の成長時の圧力で顕著であり、１９５  Ｔｏｒｒ以上の成長時の圧力では無視できる程度である。
【００３８】
第１の窒化物半導体層の厚さは５〜４２  ｎｍであるのが好ましく、５〜２２  ｎｍであるのがより好ましい。第１の窒化物半導体が薄いほうが微結晶の密度は低くく、第２の窒化物半導体層の成長により形成される島状構造が大きくなる。その結果、島状構造が長く維持されるので低転位化の効果も大きくなる。しかし、第１の窒化物半導体層が５ｎｍより薄いと、微結晶化のための熱処理により第１の窒化物半導体層が完全に消失してしまうので好ましくない。
【００３９】
第３の窒化物半導体層の厚さは５００〜１０，０００  ｎｍであるのが好ましく、２，０００〜６，０００  ｎｍであるのがより好ましい。島状構造窒化物半導体層の上に成長させる第３の窒化物半導体層を厚くすると窒化物半導体の表面平坦性は徐々に改善されるが、厚くしすぎると窒化物半導体の表面平坦性はかえって悪化する。第３の窒化物半導体層の膜厚の増加による表面平坦性の悪化は、膜厚の増加とともに基板が反り、成長条件が最適値からずれるためと考えられる。具体的には、第３の窒化物半導体の厚さが５００〜１０，０００  ｎｍの場合、ほぼ平坦な表面（ｒｍｓ＜２０  ｎｍ）を得ることができ、２，０００〜６，０００  ｎｍの場合、より平坦な表面（ｒｍｓ＜１０  ｎｍ）を得ることができる。
【００４０】
第２の窒化物半導体層の成長温度と、第３の窒化物半導体層の成長温度との差は１００℃以下であるのが好ましい。第３の窒化物半導体層の成長は第２の窒化物半導体層の成長とほぼ同じ温度で行うのがより好ましい。第３の窒化物半導体層の成長温度が高いほど窒化物半導体表面の平坦化が促進され、最終的な表面の平坦性が向上する。しかしながら、第３の窒化物半導体層の成長温度が第２の窒化物半導体層の成長温度と比較して１００℃より大幅に高いと、第３の窒化物半導体層表面で窒素抜けが生じ、表面が荒れてしまう。また第３の窒化物半導体層の成長を第２の窒化物半導体層成長時より低い圧力で行うと、成長装置の構成にもよるが、一般に第３の窒化物半導体層表面での窒素抜けがより促進される。そのため、第３の窒化物半導体層の成長温度を第２の窒化物半導体層成長時より下げる必要が生じる場合がある。この場合には、第３の窒化物半導体層の成長温度を下げることにより、第３の窒化物半導体層表面からの窒素抜けを抑制することができる。しかし、第３の窒化物半導体層の成長温度を第２の窒化物半導体成長時の温度と比較して１００℃より大幅に低くすると、窒化物半導体表面の平坦化が遅くなるので好ましくない。
【００４１】
基板はサファイア、炭化珪素、珪素、ＺｒＢ２、ＺｎＯ、ＬｉＧａＯ２又はＬｉＡｌＯ２からなる単結晶基板であるのが好ましい。第１〜第３の窒化物半導体層は、それぞれＩｎｘＡｌｙＧａｚＮ（ｘ≧０、ｙ≧０、ｚ≧０、ｘ＋ｙ＋ｚ＝１）からなるのが好ましく、第１の窒化物半導体層はＩｎｘＧａ１−ｘＮ（０≦ｘ≦０．３）からなり、第２の窒化物半導体層はＧａＮからなり、第３の窒化物半導体層はＧａＮからなるのがより好ましい。
【００４２】
第１〜第３の窒化物半導体層の少なくとも一つは、アンドープ層、シリコンドープ層、酸素ドープ層、鉄ドープ層、亜鉛ドープ層又はマグネシウムドープ層で良い。特にシリコンドープ層、酸素ドープ層、鉄ドープ層、亜鉛ドープ層又はマグネシウムドープ層である場合には、そのドーピング濃度は５×１０１９原子／ｃｍ３以下であるのが好ましい。ドーピング濃度が高すぎると、前述のようなＳｉによる結晶の汚染の問題とともに、最終的な窒化物半導体の表面平坦性が損なわれてしまうという問題が生じる。
【００４３】
本発明の窒化物半導体ウエハは本形発明の製造方法により基板上に窒化物半導体結晶層６を形成したもので、その上に複数の半導体層が形成されていることを特徴とする。本発明の製造方法により窒化物半導体結晶層６の表面全体における転位密度を１×１０８個／ｃｍ２以下とすることができるので、高性能の窒化物半導体ウエハが得られる。窒化物半導体結晶層６上に成する複数の半導体層は、半導体ウエハの用途により適宜選択してよい。複数の半導体層は窒化物半導体結晶層６と同一の成長装置内で連続的に形成してもよいし、異なる成長装置内で形成してもよい。本発明の窒化物半導体ウエハは、半導体層形成の他に研削、エッチング、熱処理等を施してもよい。
【００４４】
本発明の半導体デバイスは本発明の窒化物半導体ウエハにより構成される。本発明の窒化物半導体ウエハに真空蒸着、スパッタリング等による電極の形成、表面酸化、ドーピング、フォトリソグラフィ、エッチング、洗浄、ダイシング、組み立て等を施すことにより、高電子移動度トランジスタ（ＨＥＭＴ）、電界効果トランジスタ（ＦＥＴ）等のトランジスタ、発光ダイオード（ＬＥＤ）、レーザダイオード（ＬＤ）等の窒化物半導体デバイスを得ることができる。本発明の製造方法により得られた窒化物半導体は、特に紫外発光デバイスウエハ及びそれを用いた紫外発光デバイスに好適である。
【００４５】
【実施例】
本発明を以下の実施例によりさらに詳細に説明するが、本発明はそれらに限定されるものではない。
【００４６】
実施例１
直径５０．８  ｍｍ及び厚さ３３０μｍのＣ面サファイア基板上に、ＭＯＶＰＥ法によりそれぞれ第１〜第３の窒化物半導体層としてＧａＮ半導体層を表１に示す条件で成長させた。各工程の手順は以下の通りである。
【００４７】
（１）  熱清浄化工程
基板をＭＯＶＰＥ装置内に導入し、７６０  Ｔｏｒｒの水素／窒素混合ガスからなるキャリアガス雰囲気（総流量＝１５０  ｓｌｍ、水素濃度＝３３体積％）中で、１１３５℃で１０分間加熱することにより基板表面の酸化物等を除去した。
【００４８】
（２）  工程（ａ）
基板温度を５１５℃に下げるとともに、キャリアガス流量を１４０  ｓｌｍ、キャリアガス中の水素濃度を２９体積％とし、窒素原料としてアンモニア（ＮＨ３）ガスを１０  ｓｌｍの流量で成長装置に導入した。さらにＧａ原料としてトリメチルガリウム（ＴＭＧ）を成長装置に導入し、基板上に厚さ２０  ｎｍのＧａＮ半導体層（低温バッファ層）を１．９μｍ／時の速度で成長させた。次に、キャリアガス流量を８０  ｓｌｍ、キャリアガス中の水素濃度を２９体積％、アンモニア流量を２０  ｓｌｍとし、基板温度を１０７５℃に上昇させて、ＧａＮ半導体層に熱処理を施し、基板上にＧａＮ半導体層の微結晶粒を形成した。
【００４９】
（３）  工程（ｂ）
ＧａＮ半導体層の熱処理が終了した時点で、キャリアガス中の水素濃度を８２体積％に上げ、島状構造のＧａＮ半導体層を２．２μｍ／時の速度で成長させた。表１に示すように、工程（ｂ）により厚さ２２５０  ｎｍ（２．２５μｍ）のＧａＮ半導体層が得られた。
【００５０】
（４）  工程（ｃ）
ＧａＮ半導体層を成長させながら装置内の圧力を３００  Ｔｏｒｒまで低下させ、キャリアガスの流量を１３０  ｓｌｍ、キャリアガス中の水素濃度を２３体積％、基板温度を１００５℃にし、ＧａＮ半導体層を３．１μｍ／時の速度で３０００  ｎｍの厚さに成長させ、ＧａＮ半導体表面を平坦化した。成長の終了後に基板温度を２００℃以下に下げ、成長装置内を７６０  Ｔｏｒｒの窒素ガスで満たした後、基板を成長装置より取り出した。
【００５１】
得られたＧａＮエピタキシャルウエハの表面は鏡面であった。また透過型電子顕微鏡（ＴＥＭ）による観察から求めたＧａＮ半導体層表面の転位密度は５×１０７個／ｃｍ２であった。この転位密度は、従来の２段階成長法によるＧａＮエピタキシャルウエハの転位密度（１×１０９個／ｃｍ２）の１／２０であり、先発明での転位密度の最小値（基板表面を部分的にＳｉ層で被覆した後、被覆したＳｉ層上に微結晶粒を形成する方法により得られた値）と同じである。
【００５２】
【表１】
2005019872.tif 000003
【００５３】
実施例２
工程（ｂ）におけるＧａＮ半導体層の厚さを０〜４５００  ｎｍの間で変動させた以外実施例１と同じ条件で、ＧａＮ半導体を作製した。工程（ｂ）におけるＧａＮ半導体層の厚さが工程（ｃ）の終了後のＧａＮ半導体表面における転位密度に及ぼす影響を図２に示す。第２のＧａＮ半導体層の厚さが０の場合の転位密度は、従来の２段階成長法によるＧａＮ半導体表面における転位密度に相当する。工程（ｂ）で形成するＧａＮ半導体層が厚くなるに従って転位密度は徐々に減少し、ＧａＮ半導体層が１０００  ｎｍより厚くなると、転位密度は、先発明でＳｉ無しの条件で達成した最小の転位密度（１×１０８個／ｃｍ２）より低くなった。さらに、ＧａＮ半導体層の厚さが２２５０  ｎｍの場合、先発明での転位密度の最小値（基板表面を部分的にＳｉ層で被覆した後、被覆したＳｉ層上に微結晶粒を形成する方法で得られた値）と同じ転位密度（５×１０７個／ｃｍ２）が得られた。ＧａＮ半導体層をさらに厚くすると転位密度はさらに減少し、厚さ４５００  ｎｍのときに転位密度は最小値（２．２×１０７個／ｃｍ２）となった。
【００５４】
実施例３
工程（ｂ）におけるキャリアガス中の水素濃度を０〜１００体積％の間で変動させた以外実施例１と同じ条件でＧａＮ半導体を作製した。工程（ｂ）におけるキャリアガス中の水素濃度が工程（ｃ）の終了後のＧａＮ半導体表面における転位密度に及ぼす影響を図３に示す。水素濃度が５８体積％以下の場合、転位密度は１×１０８個／ｃｍ２以上であったが、水素濃度が６３体積％以上になると転位密度は９×１０７個／ｃｍ２以下となり、さらに水素濃度が８２体積％以上になると転位密度は５×１０７個／ｃｍ２以下となった。
【００５５】
紫外領域で発光する発光ダイオード（ＬＥＤ）を作製する場合、２０  ｍＡの電流注入時の発光出力を実用レベルである０．１  ｍＷ以上とするためには、転位密度を５×１０７個／ｃｍ２以下にする必要がある。水素濃度が８２体積％以上の場合にはこの要求を満たしており、高輝度紫外ＬＥＤ用の下地エピタキシャルウエハの作製に好適であるといえる。水素濃度が１００体積％の場合、即ちキャリアガスを水素ガスのみとした場合に最も転位低減の効果が大きく、転位密度は１×１０７個／ｃｍ２に低下した。
【００５６】
工程（ｂ）の終了時点でＧａＮ半導体層の成長を止め、成長装置より取り出した試料（ウエハ）の表面を走査電子顕微鏡（ＳＥＭ）により観察した。図４は、工程（ｂ）におけるキャリアガス中の水素濃度がそれぞれ２９体積％及び１００体積％の場合におけるウエハ表面のＳＥＭ写真を示す。水素濃度が２９体積％の場合にはウエハ表面はほぼ平坦化しているが（図４（ａ））、水素濃度が１００体積％の場合には、ウエハ表面には多角錐状の島状構造が高密度に存在していた（図４（ｂ））。これから明らかなように、キャリアガス中の水素濃度が高いほど、島状構造窒化物半導体層が基板表面に安定して存在し、そのため島状構造を長く維持し、転位密度を低減することができる。
【００５７】
実施例４
工程（ｃ）においてキャリアガス中の水素濃度を０〜１００体積％の間で変動させた以外実施例１と同じ条件で、ＧａＮ半導体を作製した。いずれの水素濃度においても工程（ｃ）の終了後のＧａＮ半導体表面における転位密度は５×１０７個／ｃｍ２であり、実施例１における結果と同じであったが、表面の平坦性は水素濃度に大きく依存することが明らかとなった。工程（ｃ）におけるキャリアガス中の水素濃度が工程（ｃ）の終了後のＧａＮ半導体の表面粗さ（ｒｍｓ値）に及ぼす影響を図５に示す。表面粗さ（ｒｍｓ値）は５０μｍ角の領域の原子間力顕微鏡（ＡＦＭ）像から求めた。
【００５８】
工程（ｃ）におけるキャリアガス中の水素濃度が５８体積％以上の場合、ｒｍｓ値は２５  ｎｍ以上であったが、水素ガス濃度を４９体積％以下とするとｒｍｓ値は１９  ｎｍ以下となった。本発明の窒化物半導体ウエハ上にデバイス構造の半導体層を成長させる場合には表面粗さ（ｒｍｓ値）を２０  ｎｍ以下とすることが必要である。ｒｍｓ値が２０  ｎｍ以上の場合には、ウエハ上に成長させる半導体層の膜厚が著しく不均一になる。数ｎｍレベルの膜厚の半導体層により構成されるデバイス構造（量子井戸等）では、表面粗さへの要求はさらに厳しくなり、ｒｍｓ値は１０  ｎｍ以下である必要がある。本実施例においては、水素濃度を２９体積％以下とすることにより、この要求を満たす表面平坦性を得ることができた。
【００５９】
図５から、工程（ｃ）におけるキャリアガス中の水素濃度が低いほど、工程（ｃ）の終了後のＧａＮ半導体の表面平坦性が良いことが分かる。これは、キャリアガス中の窒素濃度が高いほど横方向の成長が促進され、島状構造の谷間が早く埋まるためである。
【００６０】
実施例５
工程（ｂ）においてＧａＮ半導体層の成長速度を１．５〜８．２μｍ／時の間で変動させた以外実施例１と同じ条件でＧａＮ半導体を作製した。工程（ｂ）におけるＧａＮ半導体層の成長速度が工程（ｃ）の終了後のＧａＮ半導体表面における転位密度に及ぼす影響を図６に示す。
【００６１】
図６から明らかなように、成長速度が遅くなるに伴い転位密度が減少した。これは、成長速度が遅いほど島状構造ＧａＮ半導体層の成長が促進されるためである。成長速度が４．８μｍ／時以下では転位密度は９×１０７個／ｃｍ２以下であり、成長速度が２．６μｍ／時以下になると転位密度はさらに一桁低く、紫外ＬＥＤへ適用できる５×１０７個／ｃｍ２以下となる。
【００６２】
実施例６
工程（ｃ）においてＧａＮ半導体層の成長速度を１．５〜１４μｍ／時の間で変動させた以外実施例１と同じ条件でＧａＮ半導体を作製した。いずれの成長速度においても工程（ｃ）の終了後のＧａＮ半導体表面における転位密度は５×１０７個／ｃｍ２であり、実施例１における結果と同じであった。工程（ｃ）におけるＧａＮ半導体層の成長速度が工程（ｃ）の終了後のＧａＮ半導体の表面平坦性に及ぼす影響を図７に示す。
【００６３】
図７から明らかなように、ＧａＮ半導体層の成長速度が遅くなると島状成長が促進されるので、実施例４の結果と同様にＧａＮ半導体の表面平坦性は悪くなる。成長速度が大きくなるにつれて島状成長が抑制されるため、次第に表面粗さが小さくなる。しかし成長速度が大きくなりすぎると原料が結晶に取り込まれにくくなるため、再び表面の平坦性は悪くなる。
【００６４】
図７に示すように、工程（ｃ）におけるＧａＮ半導体層の成長速度が２．２〜１０．９μｍ／時のときに表面粗さはｒｍｓ値で２０  ｎｍ以下であり、成長速度が３．１〜５．８μｍ／時のときに表面粗さはｒｍｓ値で１０  ｎｍ以下であった。
【００６５】
実施例７
工程（ｃ）においてＧａＮ半導体層の成長時の圧力を７６  Ｔｏｒｒ〜８１５  Ｔｏｒｒの間で変動させた以外実施例１と同じ条件でＧａＮ半導体を作製した。いずれの成長時の圧力においても工程（ｃ）の終了後のＧａＮ半導体表面における転位密度は５×１０７個／ｃｍ２であり、実施例１における結果と同じであった。工程（ｃ）におけるＧａＮ半導体層の成長時の圧力が工程（ｃ）の終了後のＧａＮ半導体の表面平坦性に及ぼす影響を図８に示す。
【００６６】
図８から明らかなように、ＧａＮ半導体層の成長時の圧力が低くなるほどＧａＮ半導体表面の平坦化は促進された。８００  Ｔｏｒｒ以下では表面粗さはｒｍｓ値で１９．５  ｎｍ以下であり、４１０  Ｔｏｒｒ以下では９．４  ｎｍ以下であった。しかし、ＧａＮ半導体層の成長後のウエハの電気的特性を評価したところ、図９に示すように成長時の圧力が１１２  Ｔｏｒｒより低い場合に深い準位が高密度に発生していることが明らかとなった。このような高密度の深い準位が結晶中に存在すると、電界効果型トランジスタ（ＦＥＴ）においては電流のリーク源となり、またＬＥＤにおいては非発光中心として働く等のデバイス応用上好ましくない現象が生じる。このため、工程（ｃ）におけるＧａＮ半導体層の成長時の圧力は、深い準位が１０１７原子／ｃｍ３台以下に抑えられる１１２  Ｔｏｒｒ以上とすべきであり、より好ましくは深い準位が１０１４原子／ｃｍ３台以下に抑えられる１９５  Ｔｏｒｒ以上とすべきである。以上を総合すると、工程（ｃ）におけるＧａＮ半導体層の成長時の圧力は１１２  Ｔｏｒｒ〜８００  Ｔｏｒｒが好ましく、より好ましくは１９５  Ｔｏｒｒ〜４１０  Ｔｏｒｒである。
【００６７】
実施例８
工程（ａ）及び（ｂ）においてＧａＮ半導体層の成長時の圧力を同時に４００〜８００  Ｔｏｒｒの間で変動させた以外実施例１と同じ条件でＧａＮ半導体を作製した。工程（ａ）及び（ｂ）における成長時の圧力が工程（ｃ）の終了後のＧａＮ半導体表面における転位密度に及ぼす影響を図１０に示す。
【００６８】
工程（ａ）においては成長時の圧力が高いほど島状の微結晶粒の密度が低くなるので、その上に成長する島状構造ＧａＮ半導体層の密度も低くなり、平坦化しにくくなる。また工程（ｂ）においては成長時の圧力が高いほど島状構造ＧａＮ半導体層の成長が促進されるので、これらの両方の効果で工程（ａ）及び（ｂ）における成長時の圧力が高いほど島状構造が長く維持され、転位密度は小さくなる。成長時の圧力が６１５  Ｔｏｒｒ以上のとき、転位密度は９×１０７個／ｃｍ２以下であった。
【００６９】
実施例９
工程（ａ）におけるＧａＮ半導体層の厚さを１〜１００  ｎｍの間で変動させた以外実施例１と同じ条件でＧａＮ半導体を作製した。工程（ａ）におけるＧａＮ半導体層の厚さが工程（ｃ）の終了後のＧａＮ半導体表面における転位密度に及ぼす影響を図１１に示す。工程（ａ）におけるＧａＮ半導体層が薄くなるに伴い転位密度は次第に減少したが、ＧａＮ半導体層の膜厚が３ｎｍ以下では、ＧａＮ半導体層が薄くなるに伴い転位密度が大幅に増加した。
【００７０】
実施例８に示した通り、初期の微結晶粒の密度が小さいほど、島状構造が平坦化しにくくなるので転位が減少する。図１１に示すように工程（ａ）におけるＧａＮ半導体層が薄いほど初期の微結晶粒の密度が小さくなるので、工程（ａ）におけるＧａＮ半導体層の厚さが１００  ｎｍから５ｎｍにまで減少すると転位密度は２×１０９個／ｃｍ２から６×１０６個／ｃｍ２にまで減少する。ＧａＮ半導体層の厚さが３  ｎｍ以下の場合に転位密度が大幅に増加したのは、ＧａＮ半導体層が薄すぎるため、熱処理の過程でＧａＮ半導体層が全て蒸発し、微結晶粒が全く表面に残留しなかったためであると推測される。
【００７１】
図１１から明らかなように、工程（ａ）におけるＧａＮ半導体層の厚さが５〜４２  ｎｍのときに、転位密度は１×１０８個／ｃｍ２未満になり、また工程（ａ）におけるＧａＮ半導体層の厚さが５〜２２  ｎｍのときに、紫外ＬＥＤに必要な５×１０７個／ｃｍ２以下の転位密度が得られた。
【００７２】
実施例１０
工程（ｃ）におけるＧａＮ半導体層の厚さを３００〜１２，０００  ｎｍの間で変動させた以外実施例１と同じ条件でＧａＮ半導体を作製した。いずれの厚さにおいても工程（ｃ）の終了後のＧａＮ半導体表面における転位密度は５×１０７個／ｃｍ２であり、実施例１における結果と同じであった。工程（ｃ）におけるＧａＮ半導体層の厚さが工程（ｃ）の終了後のＧａＮ半導体表面における表面粗さ（ｒｍｓ値）に及ぼす影響を図１２に示す。
【００７３】
図１２から明らかなように、工程（ｃ）におけるＧａＮ半導体層の厚さが５００〜１０，０００  ｎｍの間でほぼ平坦な表面を有するＧａＮ半導体（ｒｍｓ＜２０  ｎｍ）が得られ、２，０００〜６，０００  ｎｍの間でより平坦な表面を有するＧａＮ半導体（ｒｍｓ＜１０ｎｍ）が得られた。
【００７４】
島状構造のＧａＮ半導体層上にＧａＮ半導体層を成長させると、半導体表面は徐々に平坦化していくが、工程（ｃ）において成長させるＧａＮ半導体層が厚すぎると半導体の表面平坦性が悪化する。この膜厚増加による平坦性劣化の原因は、膜厚の増加とともに基板が反り、成長条件が最適値からずれるためと考えられる。
【００７５】
実施例１１
工程（ｂ）におけるアンモニア流量を１０〜３０  ｓｌｍの間で変動させた以外実施例１と同じ条件でＧａＮ半導体を作製した。工程（ｂ）におけるアンモニア流量が工程（ｃ）の終了後のＧａＮ半導体表面における転位密度に及ぼす影響を図１３に示す。工程（ｂ）におけるアンモニア流量を２０  ｓｌｍより多くすると、転位密度は実施例１の値（５×１０７個／ｃｍ２）より増大したが、２０  ｓｌｍより少なくすると転位密度は減少した。図１３から明らかなように、工程（ｂ）におけるアンモニア流量が２０  ｓｌｍ以下のとき、すなわち工程（ｃ）におけるアンモニア流量以下のときに紫外ＬＥＤに必要な５×１０７個／ｃｍ２以下の転位密度が得られた。
【００７６】
実施例１２
炭化珪素、珪素、ＺｒＢ２、ＺｎＯ、ＬｉＧａＯ２又はＬｉＡｌＯ２からなる単結晶基板を用いた以外実施例１と同じ条件で、各基板上にＧａＮ半導体を作製した。それぞれの場合の工程（ｃ）の終了後の転位密度を図１４に示す。いずれの場合も、ＧａＮ半導体層表面の転位密度は従来の２段階成長法によるＧａＮ半導体層の転位密度より低く、サファイア基板以外の基板上への窒化物半導体層の成長においても本発明の方法が有効であることが分かる。
【００７７】
実施例１３
実施例１の工程（ａ）において、成長原料にＩｎ原料であるトリメチルインジウム（ＴＭＩ）を加え、低温バッファ層としてＧａＮ半導体層に代えてＩｎＧａＮ半導体層を成長させた以外実施例１と同じ条件で、ＩｎＧａＮ半導体層上にＧａＮ半導体層を成長させた。図１５に、工程（ａ）における転位密度のＩｎｘＧａ１−ｘＮ中のＩｎの含有量（ｘ）への依存性を示す。Ｉｎの含有量が０．３以下の範囲では、実施例１の結果より転位密度は低かった。これは、蒸発しやすいＩｎを添加したことにより低温バッファ層の再蒸発が促進され、微結晶粒の密度が低くなったためである。またＩｎの含有量が０．４以上で転位密度が実施例１より高いのは、低温バッファ層であるＩｎＧａＮ半導体層とその上に工程（ｂ）により成長させたＧａＮ半導体層との間の格子不整合が増大し、新たな転位が発生したためと考えられる。
【００７８】
実施例１４
実施例１の工程（ａ）、（ｂ）及び（ｃ）において、半導体結晶層としてＩｎｘＡｌｙＧａｚＮ（ｘ≧０、ｙ≧０、Ｚ≧０、ｘ＋ｙ＋ｚ＝１）を成長させた。ＩＩＩ族原料としてＴＭＧ及びＴＭＩに加えトリメチルアルミニウム（ＴＭＡ）を用い、これらの原料の比率を変動させてＩｎｘＡｌｙＧａｚＮを成長させた。その結果、全ての組成範囲において実施例１のＧａＮと同等の低転位化を達成した。ただし窒化物半導体の組成によっては、転位を低減するため、工程（ａ）における熱処理温度並びに工程（ｂ）及び（ｃ）における成長温度を実施例１と異なるものとした。具体的には、ｘ（Ｉｎの含有量）≧０．１の場合、工程（ａ）における熱処理温度並びに工程（ｂ）及び（ｃ）における成長温度は７００℃〜９００℃であった。またｘ＜０．１で、かつｙ（Ａｌの含有量）≦０．５の場合には、工程（ａ）における熱処理温度並びに工程（ｂ）及び（ｃ）における成長温度は９００℃〜１，２００℃であった。さらにｘ＜０．１で、かつｙ＞０．５の場合には、工程（ａ）における熱処理温度並びに工程（ｂ）及び（ｃ）における成長温度は１，２００℃〜１，３００℃であった。
【００７９】
実施例１５
工程（ａ）〜（ｃ）で形成する各ＧａＮ半導体層にシリコンを５×１０１７〜１×１０２０原子／ｃｍ３の範囲でドーピングした以外実施例１（全ての層がアンドープ）と同じ条件で、基板上にＧａＮ半導体を作製した。ドーピング材料としては水素希釈した５  ｐｐｍの濃度のシラン（ＳｉＨ４）を用いた。その結果、ドーピング濃度が５×１０１９原子／ｃｍ３以下であれば、転位密度及び表面平坦性を損なわないことが明らかとなった。ドーピング濃度が５×１０１９原子／ｃｍ３より大きい場合、工程（ｃ）の終了後のＧａＮ半導体の表面粗さはｒｍｓ値で２０  ｎｍを超えてしまった。
【００８０】
酸素、鉄、亜鉛及びマグネシウムをそれぞれドープした場合について同じ実験を行った結果、全ての場合においてドーピング濃度が５×１０１９原子／ｃｍ３以下であれば転位密度及び表面平坦性が損なわれないことを確認した。
【００８１】
実施例１６、比較例１
図１６に示すように、実施例１と同様にしてサファイア基板１１上に表面の転位密度が５×１０７個／ｃｍ２のアンドープＧａＮ半導体層１３を形成した。アンドープＧａＮ半導体層１３上にｎ−ＧａＮ半導体層１４（厚さ３μｍ）、ＩｎＧａＮ／ＧａＮ多重量子井戸層１５（ＩｎＧａＮ半導体層の厚さ２  ｎｍ、ＧａＮ半導体層の厚さ５ｎｍ）、ｐ−Ａｌ０．１Ｇａ０．９Ｎ層１６（厚さ２０  ｎｍ）、ｐ−ＧａＮコンタクト層１７（厚さ０．２μｍ）を順次形成し、窒化物半導体青色ＬＥＤウエハを作製した。得られたウエハの表面をＲＩＥ（Ｒｅａｃｔｉｖｅ  Ｉｏｎ  Ｅｔｃｈｉｎｇ）により部分的に除去して、ｎ−ＧａＮ半導体層１４の一部を露出させた後、ｎ−電極（Ｔｉ／Ａｌ電極）１８を形成した。さらにｐ−ＧａＮコンタクト層１７上にｐ−電極（Ｎｉ／Ａｕ電極）１９を形成し、実施例１６のＬＥＤを作製した。
【００８２】
従来の２段階成長法によりアンドープＧａＮ半導体層１３（転位密度１×１０９  個／ｃｍ２）を形成した以外本実施例と同様にして、比較例１のＬＥＤを作製した。
【００８３】
実施例１６及び比較例１のＬＥＤに２０  ｍＡの電流を通電したところ、双方とも波長４６０  ｎｍにおいて発光したが、実施例１５のＬＥＤの発光出力が１３  ｍＷであったのに対し、比較例１のＬＥＤの発光出力は５ｍＷであった。このことから、本発明の方法により得られた低転位密度のアンドープＧａＮ半導体層を用いた発光デバイスは、従来の２段階成長法により得られたアンドープＧａＮ半導体層を用いた発光デバイスに比べて、格段に優れた特性を有することが分かった。
【００８４】
実施例１７、比較例２
図１７に示すように、実施例１４と同様にしてサファイア基板２１上に表面の転位密度が５×１０７個／ｃｍ２のｎ−ＧａＮ半導体層２３を形成した。ｎ−ＧａＮ半導体層２３上にｎ−ＧａＮ半導体層２４（厚さ２μｍ）、ｎ−Ａｌ０．１５Ｇａ０．８５Ｎ層２５（厚さ５０  ｎｍ）、ＧａＮ／Ａｌ０．１Ｇａ０．９Ｎ多重量子井戸層２６（ＧａＮ半導体層の厚さ２ｎｍ、Ａｌ０．１Ｇａ０．９Ｎの厚さ５ｎｍ）、ｐ−Ａｌ０．１５Ｇａ０．８５Ｎ層２７（厚さ１００μｍ）、ｐ−Ａｌ０．０５Ｇａ０．９５Ｎコンタクト層２８（厚さ５ｎｍ）を順次形成し、窒化物半導体青色ＬＥＤウエハを作製した。得られたウエハの表面をＲＩＥにより部分的に除去してｎ−ＧａＮ半導体層２４の一部を露出させた後、ｎ−電極（Ｔｉ／Ａｕ電極）２９を形成した。さらにｐ−Ａｌ０．０５Ｇａ０．９５Ｎコンタクト層２８上にｐ−電極（Ｎｉ／Ａｕ電極）３０を形成し、実施例１７のＬＥＤを作製した。
【００８５】
従来の２段階成長法によりｎ−ＧａＮ半導体層２３（転位密度１×１０９個／ｃｍ２）を形成した以外本実施例と同様にして、比較例２のＬＥＤを作製した。
【００８６】
実施例１７及び比較例２のＬＥＤに２０  ｍＡの電流を通電したところ、双方とも波長３６０  ｎｍにおいて発光したが、実施例１７のＬＥＤの発光出力は１．５  ｍＷであったのに対し、比較例２のＬＥＤの発光出力は０．０５  ｍＷであった。このことから、本発明の方法により得られた低転位密度のｎ−ＧａＮ半導体層を用いた発光デバイスは、従来の２段階成長法により得られたｎ−ＧａＮ半導体層を用いた発光デバイスに比べて、格段に優れた特性を有することが分かった。
【００８７】
実施例１８、比較例３
図１８に示すように、実施例１と同様にしてサファイア基板３１上に表面の転位密度が５×１０７個／ｃｍ２のアンドープＧａＮ半導体層３３を形成した。アンドープＧａＮ半導体層３３上にアンドープＡｌ０．２５Ｇａ０．７５Ｎ層３４（厚さ３  ｎｍ）、ｎ−Ａｌ０．２５Ｇａ０．７５Ｎ層３５（厚さ２０  ｎｍ）、アンドープＡｌ０．２５Ｇａ０．７５Ｎ層３６（厚さ５ｎｍ）を順次形成し、窒化物半導体ウエハを作製した。得られたウエハ上にフォトリソグラフィ及び真空蒸着法を用いてソース電極３７、ゲート電極３８及びドレイン電極３９を形成し、実施例１８の高電子移動度トランジスタ（ＨＥＭＴ）を作製した。
【００８８】
従来の２段階成長法により形成したアンドープＧａＮ半導体層３３（転位密度１×１０９個／ｃｍ２）を用いた以外本実施例と同様にして、比較例３のＨＥＭＴを作製した。
【００８９】
実施例１８及び比較例３のＨＥＭＴの直流伝達特性を調べたところ、実施例１８のＨＥＭＴの相互コンダクタンスは２５０  ｍＳ／ｍｍであり、比較例３のＨＥＭＴの相互コンダクタンスは７５  ｍＳ／ｍｍであった。実施例１８のＨＥＭＴは比較例３のＨＥＭＴに比べてアンドープＧａＮ半導体表面における転位密度が小さいため、ゲートリーク電流が減少しており、ゲート電圧による２次元電子密度の制御性が向上していると考えられる。
【００９０】
以上実施例により本発明を詳細に説明したが、本発明はこれらに限定されず、本発明の技術的思想の範囲内で種々の変更を施すことができる。例えば主にＭＯＶＰＥ法を用いたエピタキシャル成長について説明したが、本発明はこれに限定されず、ＨＶＰＥ法により窒化物半導体結晶を成長させることもできる。
【００９１】
【発明の効果】
以上詳述した通り、本発明の窒化物半導体結晶の製造方法によれば、転位密度の小さな窒化物半導体結晶層を基板の全面にわたって形成することが可能となる。そのため、本発明の製造方法によって得られた窒化物半導体結晶を用いて優れたデバイス特性及び安定性を有する窒化物半導体デバイスを得ることができる。さらに、先発明の問題点である高濃度Ｓｉ原料ガスによる結晶の汚染の問題も回避することができる。
【図面の簡単な説明】
【図１】本発明の製造方法の各工程における窒化物半導体結晶の構造を示す概略断面図である。
【図２】工程（ｂ）におけるＧａＮ半導体層の厚さが工程（ｃ）の終了後のＧａＮ半導体表面における転位密度に及ぼす影響を示すグラフである。
【図３】工程（ｂ）におけるキャリアガス中の水素濃度が工程（ｃ）の終了後のＧａＮ半導体表面における転位密度に及ぼす影響を示すグラフである。
【図４】工程（ｂ）の終了時のウエハ表面の走査電子顕微鏡写真であり、（ａ）はキャリアガス中の水素濃度が２９体積％の場合を示し、（ｂ）はキャリアガス中の水素濃度が１００体積％の場合を示す。
【図５】工程（ｃ）におけるキャリアガス中の水素濃度が工程（ｃ）の終了後のＧａＮ半導体の表面粗さ（ｒｍｓ値）に及ぼす影響を示すグラフである。
【図６】工程（ｂ）におけるＧａＮ半導体層の成長速度が工程（ｃ）の終了後のＧａＮ半導体表面における転位密度に及ぼす影響を示すグラフである。
【図７】工程（ｃ）におけるＧａＮ半導体層の成長速度が工程（ｃ）の終了後のＧａＮ半導体の表面平坦性に及ぼす影響を示すグラフである。
【図８】工程（ｃ）におけるＧａＮ半導体層の成長時の圧力が工程（ｃ）の終了後のＧａＮ半導体の表面平坦性に及ぼす影響を示すグラフである。
【図９】工程（ｃ）におけるＧａＮ半導体層の成長時の圧力がＧａＮ半導体層内に発生する深い準位の密度に及ぼす影響を示すグラフである。
【図１０】工程（ａ）及び（ｂ）における成長時の圧力が工程（ｃ）の終了後のＧａＮ半導体表面における転位密度に及ぼす影響を示すグラフである。
【図１１】工程（ａ）におけるＧａＮ半導体層の厚さが工程（ｃ）の終了後のＧａＮ半導体表面における転位密度に及ぼす影響を示すグラフである。
【図１２】工程（ｃ）におけるＧａＮ半導体層の厚さが工程（ｃ）の終了後のＧａＮ半導体の表面平坦性に及ぼす影響を示すグラフである。
【図１３】工程（ｂ）におけるアンモニア流量が工程（ｃ）の終了後のＧａＮ半導体表面における転位密度に及ぼす影響を示すグラフである。
【図１４】基板の材質の種類が工程（ｃ）の終了後のＧａＮ半導体表面における転位密度に及ぼす影響を示すグラフである。
【図１５】工程（ａ）におけるＩｎＧａＮの組成が工程（ｃ）の終了後のＧａＮ半導体表面における転位密度に及ぼす影響を示すグラフである。
【図１６】本発明の半導体デバイスの一例（青色ＬＥＤ）の構造を示す概略断面図である。
【図１７】本発明の半導体デバイスの他の例（紫外ＬＥＤ）の構造を示す概略断面図である。
【図１８】本発明の半導体デバイスのさらに他の例（高電子移動度トランジスタ）の構造を示す概略断面図である。
【符号の説明】
１・・・基板
２・・・低温バッファ層
３・・・微結晶粒
４・・・島状構造窒化物半導体層
５・・・転位
６・・・窒化物半導体結晶層
１１，  ２１，  ３１・・・サファイア基板
１３，  ３３・・・アンドープＧａＮ半導体層
１４・・・ｎ−ＧａＮ半導体層
１５・・・ＩｎＧａＮ／ＧａＮ多重量子井戸層
１６・・・ｐ−Ａｌ０．１Ｇａ０．９Ｎ層
１７・・・ｐ−ＧａＮコンタクト層
１８，  ２９・・・ｎ−電極
１９，  ３０・・・ｐ−電極
２３・・・ｎ−ＧａＮ半導体層
２４・・・ｎ−ＧａＮ半導体層
２５・・・ｎ−Ａｌ０．１５Ｇａ０．８５Ｎ層
２６・・・ＧａＮ／Ａｌ０．１Ｇａ０．９Ｎ多重量子井戸層
２７・・・ｐ−Ａｌ０．１５Ｇａ０．８５Ｎ層
２８・・・ｐ−Ａｌ０．０５Ｇａ０．９５Ｎコンタクト層
３４・・・アンドープＡｌ０．２５Ｇａ０．７５Ｎ層
３５・・・ｎ−Ａｌ０．２５Ｇａ０．７５Ｎ層
３６・・・アンドープＡｌ０．２５Ｇａ０．７５Ｎ層
３７・・・ソース電極
３８・・・ゲート電極
３９・・・ドレイン電極
【図１】
2005019872.tif 000004
【図２】
2005019872.tif 000005
【図３】
2005019872.tif 000006
【図４】
2005019872.tif 000007
【図５】
2005019872.tif 000008
【図６】
2005019872.tif 000009
【図７】
2005019872.tif 000010
【図８】
2005019872.tif 000011
【図９】
2005019872.tif 000012
【図１０】
2005019872.tif 000013
【図１１】
2005019872.tif 000014
【図１２】
2005019872.tif 000015
【図１３】
2005019872.tif 000016
【図１４】
2005019872.tif 000017
【図１５】
2005019872.tif 000018
【図１６】
2005019872.tif 000019
【図１７】
2005019872.tif 000020
【図１８】
2005019872.tif 000021